ЛЕГКАЯ ДОЛГОВЕЧНАЯ ОДЕЖДА И СЛОИСТЫЕ МАТЕРИАЛЫ ДЛЯ ЕЕ ИЗГОТОВЛЕНИЯ

1. Способ изготовления предметов верхней одежды, имеющих стойкую к абразивному износу внешнюю пленочную поверхность, включающий стадии, на которых
a) выбирают тканый или вязаный текстильный слой и пористую фторполимерную мембрану;
b) окрашивают пористую фторполимерную мембрану красящим веществом для получения окрашенной внешней пленочной поверхности;
c) склеивают текстильный материал и пористую фторполимерную мембрану до или после стадии окрашивания с образованием слоистого материала, имеющего внешнюю пленочную поверхность и внутреннюю текстильную поверхность;
d) шьют предмет верхней одежды из слоистого материала таким образом, что окрашенная внешняя пленочная поверхность является внешней пленочной поверхностью предмета верхней одежды, а текстильная внутренняя поверхность расположена на противоположной стороне от внешней пленочной поверхности;
2
в котором слоистый материал характеризуется скоростью проницаемости водяных паров выше 4000 г/м/24 ч, является стойким к абразивному износу и долговременно непроницаемым для жидкостей после испытания внешней пленочной поверхности на абразивное воздействие.
2. Способ по п.1, в котором шьют предмет верхней одежды из слоистого материала таким образом, что внутренняя текстильная поверхность слоистого материала является внутренней текстильной поверхностью предмета одежды.
3. Способ по п.1, в котором выбирают пористую фторполимерную мембрану, содержащую экспандированный политетрафторэтилен (эПТФЭ).
4. Способ по п.1, в котором выбирают микропористую политетрафторэтиленовую мембрану, содержащую перфторбутиленовый (ПФБЕ) сомономер.
5. Способ по п.1, в котором выбирают пористую фторполимерную мембрану, имеющую среднюю максимальную нагрузку в продольном и поперечном направлении выше 10 Н.
6. Способ по п.1, в котором выбирают пористую фторполимерную мембрану, имеющую прочность на продавливание шариком больше 75,6 Н (17 фунт силы).
2
7. Способ по п.1, в котором выбирают пористую фторполимерную мембрану, имеющую массу на единицу площади меньше 80 г/м.
8. Способ по п.1, в котором выбирают пористую фторполимерную мембрану, имеющую толщину меньше 35 мкм.
9. Способ по п.1, в котором текстильный материал содержит трикотаж, а слоистый материал является долговременно непроницаемым для жидкостей после более 1400 абразивных движений по внешней пленочной поверхности.
10. Способ по п.1, в котором слоистый материал является долговременно непроницаемым для жидкостей после более 3000 абразивных движений по внешней пленочной поверхности.
11. Способ по п.1, в котором текстильный материал содержит тканый материал, а слоистый материал является долговременно непроницаемым для жидкостей после более 4000 абразивных движений по внешней пленочной поверхности.
12. Способ по п.1, в котором окрашивают внешнюю пленочную поверхность слоистого материала путем печатания с помощью струйного печатающего устройства.
13. Способ по п.1, в котором внешняя пленочная поверхность слоистого материала имеет класс маслоотталкивания выше 4.
2
14. Способ по п.1, в котором выбирают слоистый материал, имеющий массу на единицу площади меньше 400 г/м.
15. Способ по п.1, в котором выбирают пористую фторполимерную мембрану, имеющую толщину меньше 120 мкм.
16. Способ по п.1, в котором дополнительно наносят на пористую фторполимерную мембрану олеофобное покрытие.
17. Способ по п.1, в котором дополнительно проводят стадию нанесения дискретных материалов на внешнюю пленочную поверхность для улучшения стойкости слоистого материала к абразивному износу.
18. Способ по п.17, в котором покрытие из дискретных материалов содержит материал, выбранный из полиуретана, эпоксидной смолы, силикона и фторполимеров.
19. Способ изготовления предметов верхней одежды, имеющих стойкую к абразивному износу внешнюю пленочную поверхность, включающий стадии, на которых
а) выбирают текстильный композит, содержащий стойкий к абразивному износу слоистый материал, имеющий окрашенную внешнюю пленочную поверхность и включающий в себя
(i) пористую фторполимерную пленку, содержащую пористую фторполимерную мембрану, имеющую среднюю максимальную нагрузку выше 10 Н, и
(ii) текстильный материал, прикрепленный к пористой фторполимерной пленке на стороне, противоположной окрашенной внешней пленочной поверхности;
2
при этом слоистый материал имеет скорость проницаемости водяных паров выше 4000 г/м/24 часа, является стойким к абразивному износу и долговременно непроницаемым для жидкостей после 2000 абразивных движений;
b) изготавливают детали предмета одежды, содержащие текстильный композит;
c) сшивают предмет верхней одежды из деталей, содержащих текстильный композит, при этом детали одежды располагают таким образом, что окрашенная внешняя пленочная поверхность является внешней пленочной поверхностью предмета верхней одежды, а внутренняя текстильная поверхность расположена на стороне, противоположной внешней пленочной поверхности.
20. Способ изготовления детали верхней одежды, имеющей стойкую к абразивному воздействию и характеризующуюся низким водопоглощением внешнюю пленочную поверхность, включающий стадии, на которых
a) выбирают текстильный слой и пористую мембрану;
b) окрашивают пористую мембрану красящим веществом для получения окрашенной внешней пленочной поверхности;
c) склеивают текстильный материал и пористую мембрану до или после стадии окрашивания с образованием слоистого материала, имеющего внешнюю пленочную поверхность и внутреннюю текстильную поверхность;
d) шьют деталь одежды из слоистого материала таким образом, что окрашенная внешняя пленочная поверхность является внешней пленочной поверхностью детали одежды, а внутренняя текстильная поверхность расположена на стороне, противоположной внешней пленочной поверхности,
2
2
в котором слоистый материал имеет водопоглощение меньше или равное 10 г/м и скорость проницаемости водяных паров выше 4000 г/м/24 ч, при этом он является стойким к абразивному износу и долговременно непроницаемым для жидкостей после абразивного воздействия на внешнюю пленочную поверхность.
21. Способ по п.20, в котором дополнительно наносят олеофобный полимер на пористую мембрану.
22. Способ по п.20, в котором пористая мембрана содержит политетрафторэтилен (ПТФЭ).
23. Способ по п.20, в котором пористая мембрана содержит полиуретан.
24. Предмет верхней одежды, имеющий стойкую к абразивному износу внешнюю пленочную поверхность, содержащий текстильный композит, состоящий в основном из
1) первого слоя, состоящего в основном из пористой фторполимерной пленки, содержащей пористую фторполимерную мембрану, имеющую прочность на продавливание шариком больше 7,65 кг (17 фунт силы), при этом пористая фторполимерная пленка имеет окрашенную олеофобную внешнюю пленочную поверхность и внутреннюю пленочную поверхность, противоположную внешней пленочной поверхности; и
2) второго слоя, состоящего в основном из вязаного слоя, приклеенного к пористой фторполимерной пленке с помощью клеевого соединителя, примыкающего к внутренней пленочной поверхности;
2
который шьют таким образом, что окрашенная олеофобная внешняя пленочная поверхность является внешней пленочной поверхностью предмета одежды, при этом текстильный композит имеет скорость проницаемости водяных паров выше 4000 г/м/24 часа, является стойким к абразивному износу и долговременно водонепроницаемым после более 1400 абразивных движений по внешней пленочной поверхности.
25. Предмет верхней одежды по п.24, в котором пористая фторполимерная пленка содержит мембрану, содержащую политетрафторэтилен (ПТФЭ).
26. Предмет верхней одежды со стойкой к абразивному износу внешней пленочной поверхностью, имеющий внешнюю пленочную поверхность и содержащий слоистый материал, включающий в себя
1) пористую фторполимерную пленку, имеющую стойкую к абразивному износу окрашенную внешнюю пленочную поверхность и внутреннюю пленочную поверхность, противоположную внешней пленочной поверхности, и характеризующуюся классом маслоотталкивания выше 2, при этом пористая фторполимерная пленка содержит пористую фторполимерную мембрану, имеющую среднюю максимальную нагрузку в поперечном и продольном направлении выше 10 Н, и
2) вязаный или тканый текстильный слой, приклеенный к пористой фторполимерной пленке с помощью клеевого соединителя, примыкающего к внутренней пленочной поверхности,
3
в котором слоистый материал имеет массу на единицу поверхности менее 150 г/м, а предмет верхней одежды сшивают таким образом, что верхняя пленочная поверхность слоистого материала является внешней пленочной поверхностью предмета одежды.
27. Предмет верхней одежды по п.26, в котором пористая фторполимерная мембрана содержит политетрафторэтилен (ПТФЭ).
28. Предмет верхней одежды по п.26, в котором пористая фторполимерная мембрана является микропористой.
29. Предмет верхней одежды по п.26, в котором пористая фторполимерная мембрана содержит экспандированный политетрафторэтилен (эПТФЭ).
30. Предмет верхней одежды по п.26, в котором пористая фторполимерная мембрана содержит экспандированный политетрафторэтилен, содержащий перфторбутиленовый (ПФБЕ) сомономер.
31. Предмет верхней одежды по п.26, в котором пористая фторполимерная мембрана имеет среднюю максимальную нагрузку выше 12 Н.
32. Предмет верхней одежды по п.26, в котором пористая фторполимерная мембрана имеет средний модуль упругости в продольном и поперечном направлениях выше 40 МПа.
33. Предмет верхней одежды по п.26, в котором пористая фторполимерная мембрана имеет средний модуль упругости выше 70 МПа.
2
34. Предмет верхней одежды по п.26, в котором пористая фторполимерная мембрана имеет массу на единицу площади менее 80 г/м.
2
35. Предмет верхней одежды по п.26, в котором пористая фторполимерная мембрана имеет массу на единицу площади менее 50 г/м.
2
36. Предмет верхней одежды по п.26, в котором пористая фторполимерная мембрана имеет массу на единицу площади от 19 до 60 г/м.
2
37. Предмет верхней одежды по п.26, в котором пористая фторполимерная мембрана имеет массу на единицу площади более 10 г/м.
38. Предмет верхней одежды по п.26, в котором пористая фторполимерная мембрана имеет толщину менее 120 мкм.
39. Предмет верхней одежды по п.26, в котором пористая фторполимерная мембрана имеет толщину менее 35 мкм.
40. Предмет верхней одежды по п.26, в котором слоистый материал является непроницаемым для жидкостей после абразивного воздействия на внешнюю пленочную поверхность.
41. Предмет верхней одежды по п.26, в котором текстильный материал является вязаным, а слоистый материал является непроницаемым для жидкостей после более 1400 абразивных движений по внешней пленочной поверхности.
42. Предмет верхней одежды по п.26, в котором текстильный материал является вязаным, а слоистый материал является непроницаемым для жидкостей после более 2000 абразивных движений по внешней пленочной поверхности.
2
43. Предмет верхней одежды по п.26, в котором слоистый материал имеет показатель водопоглощения меньший или равный 10 г/м.
44. Предмет верхней одежды по п.26, дополнительно содержащий дискретное покрытие в виде частиц или дискретных элементов для обеспечения дополнительной стойкости к абразивному износу.
45. Предмет верхней одежды по п.44, в котором покрытие из дискретных материалов содержит материал, выбранный из полиуретана, эпоксидной смолы, силикона или фторполимеров.
46. Предмет верхней одежды, стойкий к абразивному износу, имеющий внешнюю пленочную поверхность с низким водопоглощением и содержащий слоистый материал, включающий в себя
1) пористую фторполимерную пленку, имеющую стойкую к абразивному износу окрашенную внешнюю пленочную поверхность и внутреннюю пленочную поверхность, противоположную внешней пленочной поверхности, характеризующуюся классом маслоотталкивания выше 2 и содержащую мембрану, имеющую среднюю максимальную нагрузку в поперечном и продольном направлении выше 10 Н и
2
2
2) вязаный или тканый текстильный слой, приклеенный к пористой полимерной пленке с помощью соединителя, прилегающего к внутренней пленочной поверхности, при этом слоистый материал имеет скорость проницаемости водяных паров выше 4000 г/м/24 ч и массу на единицу площади менее 150 г/м,
2
который шьют таким образом, что внешняя пленочная поверхность слоистого материала является внешней пленочной поверхностью предмета одежды, имеющей показатель водопоглощения меньше 10 г/м.
47. Способ изготовления легкого слоистого материала, имеющего стойкую к абразивному износу внешнюю пленочную поверхность, включающий в себя стадии, на которых
a) выбирают текстильный слой;
b) выбирают пористую мембрану, имеющую среднюю максимальную нагрузку выше 10 Н;
c) окрашивают пористую мембрану красящим веществом для получения пористой пленки, имеющей окрашенную внешнюю пленочную поверхность; и
d) склеивают текстильный материал и пористую пленку до или после стадии окрашивания с образованием слоистого материала, имеющего внешнюю пленочную поверхность и внутреннюю текстильную поверхность,
2
2
в котором слоистый материал имеет скорость проницаемости водяных паров выше 4000 г/м/24 ч и массу на единицу площади менее 400 г/м, а внешняя пленочная поверхность является стойкой к абразивному износу и непроницаемой для жидкостей после абразивного воздействия на нее.
48. Способ по п.47, дополнительно включающий в себя стадию нанесения на пористую мембрану олеофобного покрытия.
49. Способ по п.47, в котором пористая мембрана является микропористой.
50. Способ по п.47, в котором пористая мембрана содержит полиуретан.
51. Способ по п.47, в котором пористая мембрана содержит микропористый политетрафторэтилен (ПТФЭ).
52. Способ по п.47, в котором пористая мембрана содержит микропористый экспандированный политетрафторэтилен.